(57)【要約】【課題】床材の雌実を含む角部において跳ね上がりが生じることがない床暖房用床材の提供【解決手段】  厚さ１ｍｍ以上の化粧層１と、積層木質基材層２とを備え、四周を雄実４および雌実３を交互に形成し、化粧層１表面から雌実３の上アゴ部３ａまでの間（図中の符号Ｈ）において、積層木質基材層２の層数が３層であり、木目が床材長手方向と平行な板材（化粧層１および合板第２層２ｂ）の合計厚さＨpと、木目が床材短手方向と平行な板材（合板第１層２ａおよび合板第３層２ｃ）の合計厚さＨcとの比〔Ｈｐ／（Ｈｐ＋Ｈｃ）〕が０．４５〜０．５５である床暖房用床材１０。【選択図】  図１
2014181442.tif 000002
【特許請求の範囲】
【請求項１】
厚さ１ｍｍ以上の化粧層と、積層木質基材層とを備え、四周を雄実および雌実を交互に形成した床暖房用床材であって、
前記化粧層表面からサイド側雌実の上アゴ部までの間において、積層木質基材層の層数が３層であり、かつ木目が床材長手方向と平行な板材の合計厚さＨpと、木目が床材短手方向と平行な板材の合計厚さＨcとの比〔Ｈｐ／（Ｈｐ＋Ｈｃ）〕が０．４０〜０．５５である床暖房用床材。
【請求項２】
床材全体において、木目が床材長手方向と平行な板材の合計厚さＨｔpと、木目が床材短手方向と平行な板材の合計厚さＨｔcとの比〔Ｈｔｐ／（Ｈｔｐ＋Ｈｔｃ）〕が０．４０〜０．６０である請求項１に記載の床暖房用床材。
【請求項３】
前記化粧層表面からサイド側雌実の上アゴ部までの厚さＨ０と、床材総厚さＨｔとの比（Ｈ０／Ｈｔ）が０．４５〜０．５５である請求項１または２に記載の床暖房用床材。
【請求項４】
前記積層木質基材層が、クロス合板で構成された請求項１から３までのいずれかに記載の床暖房用床材。
【請求項５】
前記積層木質基材層の積層数が、偶数である請求項１から４までのいずれかに記載の床暖房用床材。
【請求項６】
前記雄実が、前記積層木質基材層の少なくとも３層を含むように構成されている請求項１から５までのいずれかに記載の床暖房用床材。
【発明の詳細な説明】
【技術分野】
【０００１】
本発明は、床暖房用床材に関する。
【背景技術】
【０００２】
戸建住宅、マンションその他の建築物に用いられるフローリングには、無垢の木材からなる無垢床材のほか、合板、ＭＤＦなどからなる木質基材の表面、または、これらの木質基材を積層してなる木質基材の表面に銘木の化粧板を貼り付けた化粧貼床材などがある。
【０００３】
化粧貼床材は、無垢材よりも水分に起因する膨張・収縮が少ない合板を基材として用いており、表面には各種の塗装が施され内部への水分の侵入を防止しているため、施工後の使用環境において反りが少なく扱いが容易であるなどの理由から、多くの建築現場で用いられるようになってきている。
【０００４】
化粧板は、厚さ０．２〜０．６ｍｍ程度の場合（通常、このような化粧板を「薄板」と呼ぶ。）と、厚さ０．７〜３．０ｍｍ程度の場合（通常、このような化粧板を「厚板」と呼ぶ。）に大別されるが、薄板は、複数の化粧材ブロックを組み合わせ接着したブロック積層体をスライサーで切削して製造される。このような製法で製造された化粧板は突き板と呼ばれる。これに対して、厚板としては、突き板のほか、比較的厚いものは木材を帯鋸などで切り出して製造されることが多い。このような製法で製造された化粧板は挽き板と呼ばれる。
【０００５】
薄板を使用した化粧貼床材は、水分に起因する形状変化が少ないこと、いわゆる突き板であるため、生産効率が高いこと、節などの欠陥がない部分を選びやすいことなど様々な利点がある。
【０００６】
一方、昨今の住宅に関する需要者の好みの変化を反映して、多少欠陥が多いものの、木材としての質感に優れる無垢床材が見直されつつある。しかし、前述のように、無垢床材は、水分に起因する形状変化が大きいというデメリットもある。そのことを背景に、無垢材と同様の木質感を有する厚板の化粧貼床材の需要が高まりつつある。しかし、厚板は、無垢床材ほどではないが、薄板と比較すると水分に起因する形状変化が大きいというデメリットがある。
【０００７】
このような形状変化を防止する方法として、特許文献１では木質無垢床材または厚板を使用した木質床材について、押さえ形状と受け形状との二種類の床材を組み合わせ、押さえ形状をビス止めすることにより床材全体の反りを防止する発明が開示されている。
【０００８】
また、特許文献２および３では、木質基材の表面に溝を形成し、その上部に厚板を貼り付けることにより、床材の谷反りを小さくする発明が開示されている。
【先行技術文献】
【特許文献】
【０００９】
【特許文献１】特開２００７−２３９３４３
【特許文献２】特開平８−１４４４８５
【特許文献３】特開２００４−１９７３５７
【発明の概要】
【発明が解決しようとする課題】
【００１０】
本発明者らは、１ｍｍ以上の厚さの化粧板を合板に貼り付けた床材を床暖房用フロアに用いるべく、床暖房フロアでの使用を想定した高温乾燥実験を行ったところ、床材のサイド側雌実において跳ね上がりが生じることが判明した。０．３ｍｍ程度の厚さの化粧板であれば、仮に床暖房フロアを想定した高温乾燥環境下に置かれたとしても、その伸縮力が合板などの木質基材の剛性に勝ることがないため、木質基材自体の反りに起因する反りが床材に生じることはあっても、床材のサイド側雌実における跳ね上がりが生じることはない。つまり、このような跳ね上がりは、１ｍｍ以上の厚さの化粧板を合板に貼り付けた床材を床暖房用フロアに用いた場合に特有の問題である。
【００１１】
本発明は、このような従来技術の問題を解決するものであり、床暖房用フロアに用いた場合でも、床材のサイド側雌実において跳ね上がりが生じることがない床暖房用床材を提供することを目的とする。
【課題を解決するための手段】
【００１２】
本発明者らは鋭意研究を行い、この問題が、特に化粧層表面からサイド側雌実の上アゴ部までの間において、積層木質基材層の層数、および、木目が床材長手方向と平行な板材の合計厚さＨｐと、木目が床材短手方向と平行な板材の合計厚さＨcとのバランスが悪いことに起因していることが分かった。
【００１３】
本発明は、下記の床暖房用床材を要旨とする。
【００１４】
（１）厚さ１ｍｍ以上の化粧層と、積層木質基材層とを備え、四周を雄実および雌実を交互に形成した床暖房用床材であって、前記化粧層表面からサイド側雌実の上アゴ部までの間において、積層木質基材層の層数が３層であり、木目が床材長手方向と平行な板材の合計厚さＨpと、木目が床材短手方向と平行な板材の合計厚さＨcとの比〔Ｈｐ／（Ｈｐ＋Ｈｃ）〕が０．４０〜０．５５である床暖房用床材。
【００１５】
（２）床材全体において、木目が床材長手方向と平行な板材の合計厚さＨｔpと、木目が床材短手方向と平行な板材の合計厚さＨｔcとの比〔Ｈｔｐ／（Ｈｔｐ＋Ｈｔｃ）〕が０．４０〜０．６０である上記（１）の床暖房用床材。
【００１６】
（３）前記化粧層表面からサイド側雌実の上アゴ部までの厚さＨ０と、床材総厚さＨｔとの比（Ｈ０／Ｈｔ）が０．４５〜０．６０である上記（１）または（２）の床暖房用床材。
【００１７】
（４）前記積層木質基材層が、クロス合板で構成された上記（１）〜（３）のいずれかの床暖房用床材。
【００１８】
（５）前記積層木質基材層の積層数が、偶数である上記（１）〜（４）のいずれかの床暖房用床材。
【００１９】
（６）前記雄実が、前記積層木質基材層の少なくとも３層を含むように構成されている上記（１）〜（５）のいずれかの床暖房用床材。
【発明の効果】
【００２０】
本発明によれば、床暖房フロアを想定した厳しい高温乾燥環境においても、床材のサイド側雌実において跳ね上がりが生じることがない床暖房用床材を提供することを目的とする。
【図面の簡単な説明】
【００２１】
【図１】本発明に係る床暖房用床材におけるサイド側雌実の形状を例示した図
【図２】本発明に係る床暖房用床材におけるサイド側雄実の形状を例示した図
【図３】高温乾燥実験における試験片を示す図
【発明を実施するための形態】
【００２２】
以下、本発明に係る床暖房用床材について、図を使って説明する。
【００２３】
図１および２に示すように、本発明に係る床暖房用床材１０は、厚さ１ｍｍ以上の化粧層１と、積層木質基材層２とを備え、四周を雄実４および雌実３を交互に形成した床暖房用床材である。積層木質基材層２は、例えば、複数の単板２ａ〜２ｆの木目方向を交互に積層してなる。そして、図中、化粧層１、合板第２層２ｂ、合板第４層２ｄおよび合板第６層２ｆが、木目が床材長手方向と平行な板材であり、合板第１層２ａ、合板第３層２ｃおよび合板第５層２ｅが、木目が床材短手方向と平行な板材である。
【００２４】
本発明に係る床暖房用床材１０は、化粧層１表面からサイド側雌実３の上アゴ部３ａまでの間（図中の符号Ｈ）において、積層木質基材層２の層数が３層であり、木目が床材長手方向と平行な板材（図１に示す例では、化粧層１および合板第２層２ｂ）の合計厚さＨpと、木目が床材短手方向と平行な板材（図１に示す例では、合板第１層２ａおよび合板第３層２ｃの一部）の合計厚さＨcとの比〔Ｈｐ／（Ｈｐ＋Ｈｃ）〕が０．４０〜０．５５である。
【００２５】
この比〔Ｈｐ／（Ｈｐ＋Ｈｃ）〕が０．４０未満の場合または０．５５を超える場合には、化粧層１表面からサイド側雌実３の上アゴ部３ａまでの間（図中の符号Ｈ）におけるバランスが悪く、床暖房フロアでの使用を想定した厳しい高温乾燥環境において、床材の雌実における跳ね上がりが生じるが、０．４０〜０．５５の範囲とすれば、このような跳ね上がりが生じることはない。比〔Ｈｐ／（Ｈｐ＋Ｈｃ）〕の下限は０．４５とするのが好ましく、０．４７とするのがより好ましい。上限は０．５３とするのが好ましい。
【００２６】
本発明に係る床暖房床材１０は、化粧層１表面からサイド側雌実３の上アゴ部３ａまでの間（図中の符号Ｈ）におけるバランスのみならず、床材全体のバランス、すなわち、木目が床材長手方向と平行な板材（図に示す例では、合板第２層２ｂ、合板第４層２ｄおよび合板第６層２ｆ）ならびに木目が床材短手方向と平行な板材（図に示す例では、合板第１層２ａ、合板第３層２ｃおよび合板第５層２ｅ）の厚さのバランスも調整することが好ましい。具体的には、床材全体において、木目が床材長手方向と平行な板材の合計厚さＨｔpと、木目が床材短手方向と平行な板材の合計厚さＨｔcとの比〔Ｈｔｐ／（Ｈｔｐ＋Ｈｔｃ）〕が０．４０〜０．６０であることが好ましい。比〔Ｈｔｐ／（Ｈｔｐ＋Ｈｔｃ）〕の下限は０．４５とするのが好ましく、０．４８とするのがより好ましい。また、上限は０．５５とするのが好ましく、０．５２とするのがより好ましい。
【００２７】
本発明に係る床暖房床材１０は、床材総厚さと化粧層１表面からサイド側雌実３の上アゴ部３ａまでの厚さとのバランスも調整することが好ましく、特に、化粧層１表面からサイド側雌実３の上アゴ部３ａまでの厚さＨ０と、床材総厚さＨｔとの比（Ｈ０／Ｈｔ）が０．４５〜０．６０であることが好ましい。比（Ｈ０／Ｈｔ）の下限は０．４８とするのが好ましい。また、上限は０．５５とするのが好ましく、０．５２とするのがより好ましい。
【００２８】
ここで、積層木質基材層２は、表層の木目が床材短手方向と平行な単板を用いた、いわゆるクロス合板で構成されたものであることが好ましい。これは、化粧材の厚さが１．０ｍｍ以上であるため、高温乾燥によって床材長手方向に動きやすく、クロス合板を用いれば、この動きを抑止しやすいからである。
【００２９】
特に、積層木質基材層２の積層数は偶数であることが好ましい。化粧層２と合わせた積層数は、奇数となり、例えば、図１に示す例では、化粧層１、合板第２層２ｂ、合板第４層２ｄおよび合板第６層２ｆが、木目が床材長手方向と平行な板材であり、合板第１層２ａ、合板第３層２ｃおよび合板第５層２ｅが、木目が床材短手方向と平行な板材であり、木目の向きが交互となり、反りなどの不具合が生じにくくなる。この場合も、積層木質基材層２は、クロス合板を用いるのが好ましい。
【００３０】
このとき、積層数が偶数である一枚のクロス合板（図１に示す例では、合板第１層２ａ〜合板第６層２ｆの全てが一枚のクロス合板）を用いてもよいし、木目が床材短手方向と平行な単板（図１に示す例では、合板第１層２ａ）を通常の合板（図１に示す例では、合板第２層２ｂ〜合板第６層２ｆが一枚の通常合板）に貼りあわせたものを用いてもよい。
【００３１】
雄実４は、積層木質基材層２の少なくとも３層（図２に示す例では、合板第３層２ｃ〜合板第５層２ｅ）を含むように構成されていることが好ましい。これは、雄実４の先端部の強度を確保するためである。
【実施例１】
【００３２】
本発明の効果を確認するべく、厚さ２．０ｍｍの化粧板（樹種：ウォルナット）を厚さ１０．０ｍｍの積層木質基材層（第1層（クロス）：１．３ｍｍ、第２層（平行）：１．０ｍｍ、第３層（クロス）：２．６ｍｍ、第４層（平行）：１．４ｍｍ、第５層（クロス）：２．７ｍｍ、第６層（平行）：１．０ｍｍ）に貼り付けた床材に、化粧層１表面から４．２ｍｍ、４．６ｍｍ、５．３ｍｍまたは６．０ｍｍの位置にサイド側雌実の上アゴ部を形成し、それぞれ試験Ｎｏ．１〜４とした。なお、積層木質基材層は、５プライ合板に１．３ｍｍのクロス単板を貼り付けたものである。得られたそれぞれの床材から図３に示す試験片を切り出した。
【００３３】
各種試験片について、６０℃に保たれた乾燥機に４８時間投入し、図３に示す４点（ブランク部２点および実部２点）における厚さをノギスで測定し、「実部の厚さ変化量−ブランク部の厚さ変化量」を跳ね上がり量とした。跳ね上がり量は、±０．１５ｍｍ以内であることを基準とする。その結果を表1に示す。
【００３４】
【表１】
2014181442.tif 000003
【００３５】
表１に示すように、Ｎｏ．１は、化粧層表面からサイド側雌実の上アゴ部までの間において、積層木質基材層の層数が２層であり、比〔Ｈｐ／（Ｈｐ＋Ｈｃ）〕が０．６９と高いため、跳ね上がり量が０．１９ｍｍと許容範囲を超えていた。Ｎｏ．２および３は、化粧層表面からサイド側雌実の上アゴ部までの間において、積層木質基材層の層数が３層ではあるが、比〔Ｈｐ／（Ｈｐ＋Ｈｃ）〕が０．６５および０．５７と高いため、跳ね上がり量が０．１８ｍｍおよび０．１７ｍｍと許容範囲を超えていた。これに対して、Ｎｏ．４は、化粧層表面からサイド側雌実の上アゴ部までの間において、積層木質基材層の層数が３層であり、比〔Ｈｐ／（Ｈｐ＋Ｈｃ）〕が０．５０と本発明で規定される範囲内にあり、跳ね上がり量が０．１２ｍｍと許容範囲内であった。
【実施例２】
【００３６】
続いて、直貼りフロアについての効果を確認するため、厚さ１．５ｍｍの化粧板（樹種：ウォルナット）を厚さ８．４ｍｍの積層木質基材層（第1層（クロス）：１．５ｍｍ、第２層（平行）：０．７ｍｍ、第３層（クロス）：１．５ｍｍ、第４層（平行）：１．２ｍｍ、第５層（クロス）：１．５ｍｍ、第６層（平行）：０．５ｍｍ）に貼り付け、さらに、厚さ４．５ｍｍの不織布を遮音層として貼り付けた床材に、化粧層１表面から４．５ｍｍの位置にサイド側雌実の上アゴ部を形成し、試験Ｎｏ．５とした。なお、積層木質基材層は、５プライ合板に１．３ｍｍのクロス単板を貼り付けたものである。得られた床材から図３に示す試験片を切り出した。試験Ｎｏ．５は、化粧層表面からサイド側雌実の上アゴ部までの間において積層木質基材層の層数が３層であり、比〔Ｈｐ／（Ｈｐ＋Ｈｃ）〕が０．４９、比〔Ｈｔｐ／（Ｈｔｐ＋Ｈｔｃ）〕が０．４６、比（Ｈ０／Ｈｔ）が０．５４と、いずれも本発明で規定される範囲内にあり、跳ね上がり量が０．１２ｍｍと許容範囲内であった。
【産業上の利用可能性】
【００３７】
本発明によれば、床暖房フロアを想定した厳しい高温乾燥環境においても、床材のサイド側雌実において跳ね上がりが生じることがない床暖房用床材を提供することを目的とする。
【符号の説明】
【００３８】
１  化粧層
２  積層木質基材層
２ａ  合板第１層（単板）
２ｂ  合板第２層（単板）
２ｃ  合板第３層（単板）
２ｄ  合板第４層（単板）
２ｅ  合板第５層（単板）
２ｆ  合板第６層（単板）
３  雌実
３ａ  上アゴ部
４  雄実
１０  本発明に係る床暖房用床材
【図１】
2014181442.tif 000004
【図２】
2014181442.tif 000005
【図３】
2014181442.tif 000006